(57)【特許請求の範囲】
【請求項１】
改善されたインクジェット印刷用インクジェットインクであって、少なくとも１つのラテックスポリマーを含んでおり、さらに、3-ヘキシン-2,5-ジオールと1,2-オクタンジオールとを含有する、インクジェットインク。
【請求項２】
少なくとも１つの着色剤とビヒクルをさらに含み、前記少なくとも１つの着色剤が少なくとも１つの顔料を含有し、且つ前記ビヒクルが少なくとも１つの水混和性有機溶媒と水とを含有する、請求項１に記載のインクジェットインク。
【請求項３】
前記インクの１つ又はより多くの特性を変更するための、少なくとも１つの添加剤をさらに含有する、請求項２に記載のインクジェットインク。
【請求項４】
前記ラテックスポリマーが、下記式：
【化５】
0003964091.tif 000002
式中、A、B、C、D、及びEは、次のような官能基を表す：
A = 改善された耐久性を有する塗膜を形成する特性に寄与する少なくとも１つの疎水性成分であり、該成分は固体状態へと単一重合(homopolymerized)される時、−150℃〜＋25℃の範囲のガラス転移温度(Ｔｇ)を有する部分(moieties)から選択され；
B = 前記ポリマー(I)の疎水性成分のＴｇを調節するのに用いられる少なくとも１つの疎水性溶媒バリヤーの部分であり、固体状態へと単一重合される時、＋25℃を超える(Ｔｇ)を有し；
C = 広範な種類の水溶性モノマーから選択される少なくとも１つの親水性成分であり（任意）；
D = 少なくとも１つのUV吸収体であり（任意）；
E = 少なくとも１つの高極性(highly polar)官能基を有する少なくとも１つの部分であって（任意）；
ｍ＝５〜95重量％；
ｎ＝５〜95重量％；
ｐ＝０〜60重量％；
ｑ＝０〜50重量％；
ｒ＝０〜40重量％；
ｍ＋ｎ＋ｐ＋ｑ＋ｒ＝100重量％であって；且つ
ｘ＝１〜100,000；及び
【化６】
0003964091.tif 000003
式中、A、B、C、及びEは上述したものと同じ部分であり、式(II)のｍ、ｎ、ｐ及びｒは、次の通りである：
ｍ=０〜90重量％；
ｎ=０〜90重量％；
ｐ=０〜90重量％；
ｒ=0.01〜100重量；
ｍ＋ｎ＋ｐ＋ｒ＝100重量％であって；かつ
ｙ=１〜100,000、
から成る群から選択されるラテックスポリマーを少なくとも１つ含有する、請求項１に記載のインクジェットインク。
【請求項５】
前記3-ヘキシン-2,5-ジオールが１〜８重量％の範囲で存在し、且つ前記1,2-オクタンジオールが0.01〜0.5重量％の範囲で存在する、請求項１に記載のインクジェットインク。
【請求項６】
少なくとも１つのラテックスポリマーを含むインクジェットインクの印刷適性を改善する方法であって、前記インクに3-ヘキシン-2,5-ジオールと1,2-オクタンジオールとを添加することを含む、方法。
【発明の詳細な説明】
【０００１】
【発明の属する技術分野】
本発明は、一般に、インクジェットインクに関し、より詳細には、改善された印刷適性を有する、ラテックスポリマー含有のインクジェットインクに関する。
【０００２】
【従来の技術】
耐汚れ堅牢性を獲得するためにラテックスポリマーを利用するインクジェットインクが近年開発された。このようなラテックスポリマーは、例えば、米国特許出願第09/120,046号（1998年７月21日出願）に開示されている。又、インクジェットインク組成物の調合において使用されるこのようなラテックスポリマーは、例えば、米国特許出願第09/120,270号（1998年７月21日出願）に開示されている。両出願とも、本願と同一の譲受人に譲渡される。
【０００３】
明細書及び請求の範囲に記載される前述のラテックスポリマーには二種類がある。第一の種類は、耐久性コア／セルポリマー(durable core/shell polymers)と呼ばれるもので、下記式で与えられる：
【０００４】
【化１】
［(A)m(B)n(C)p(D)q(E)r]x          (I)
ここで、式中、A、B、C、D、及びEは、次のような官能基(functionalities)を示す：
A = 改善された耐久性を有する塗膜形成特性(film-forming properties)に寄与する少なくとも１つの疎水性成分であり、この成分は固体状態へと単一重合(homopolymerized)される時、−150℃及び＋25℃間の範囲のガラス転移温度(Ｔg)を有する部分(moieties)から選択され；
B = 前記ポリマー(I)の疎水性成分のＴgを調節するのに用いられる少なくとも１つの疎水性溶媒バリヤーの部分であり、これは固体状態へと単一重合される時、＋25℃を超える(Ｔg)を有し；
C = 広範囲にわたる種類の水溶性モノマーから選択される少なくとも１つの親水性成分であり（任意）；
D = 少なくとも１つのUV吸収体であり（任意）；
E = 少なくとも１つの高極性(highly polar)官能基を有する少なくとも１つの部分であって（任意）；
ｍ＝５〜95重量％；
ｎ＝５〜95重量％；
ｐ＝０〜60重量％；
ｑ＝０〜50重量％；
ｒ＝０〜40重量％；
ｍ＋ｎ＋ｐ＋ｑ＋ｒ＝100重量％；且つ
ｘ＝１〜100,000。
【０００５】
好ましくは、ポリマー（群）(I)の最終的なＴgは、約−25℃〜＋110℃、より好ましくは、約−15℃〜＋90℃、最も好ましくは、約−10℃〜＋75℃の範囲内である。
【０００６】
ポリマー(I)の分子量（重量平均）は、約1,000と2,000,000の間、好ましくは、約5,000と500,000の間であり、そして最も好ましくは、約10,000と70,000の間である。
【０００７】
親水性部分もしくは高極性部分の何れかを有するポリマーを生成するには、C部分か又はE部分の何れかがポリマーに存在しなければならない。あるいは、C又はE、又は両方の部分が存在する、しないに関わらず、ポリマー(I)と共に１つ又はより多くの界面活性剤を用いてもよい。界面活性剤（群）は、アニオン性、カチオン性、非イオン性、又は両性イオン性であってよい。
【０００８】
第二の種類のラテックスポリマーは、プライマー(primer)コア／セルポリマーと呼ばれるもので、これも親水性部分と疎水性部分を有しており、下記式(II)で与えられる次の一般的構造を有するものである：
【０００９】
【化２】
［(A)m(B)n(C)p(E)r]y          (II)
式中、A、B、C、及びEは、上述と同じであり、式(II)のｍ、ｎ、ｐ及びｒは、次の通りである：
ｍ=０〜90重量％、好ましくは、10〜60重量％、より好ましくは、15〜50重量％；
ｎ=０〜90重量％、好ましくは、10〜60重量％、より好ましくは、15〜50重量％；
ｐ=０〜90重量％、好ましくは、10〜60重量％、より好ましくは、15〜50重量％；
ｒ=0.01〜100重量％、好ましくは、0.01〜60重量％、より好ましくは、１〜40重量％であり；
ｍ＋ｎ＋ｐ＋ｒ＝100重量％であって；且つ
ｙ=１〜100,000、好ましくは、10〜10,000、そして、より好ましくは、100〜1,000、であり、好ましくは、ｍあるいはｎが０（ゼロ）でない。
【００１０】
プライマーコア／セルポリマーのＴgは、約−100℃〜＋100℃、好ましくは、約−25℃〜＋25℃、そしてより好ましくは、約0〜＋25℃の範囲内である。
【００１１】
ポリマー(II)の分子量（重量平均）は、約100〜2,000,000、好ましくは、約1,000〜500,000、そして最も好ましくは、約5,000〜300,000の間である。
【００１２】
これらラテックスポリマーは、耐汚れ堅牢性に関しては良いが、印刷が困難である。印刷適性とは、１つ又はより多くの以下の要素に由来するものである。部分的な可溶性のために、これらのポリマーは、気泡核生成、成長、及び排出(ejction)過程を妨害し、且つオリフィス内ですぐに乾燥し得る。本質的に、かさばる性質であるため、液滴が核生成して吐出(firing)される間に、これらポリマーは境界面に集まり、吐出を妨害することになる。"印刷適性"(printability)とは、前出の性質、即ち、始動、液滴（ドロップ）排出、デキャップ及び10kHzを超える高周波数の吐出の何れか又は全てをさして言う。"始動"(start-up)は、ペンが吐出を最初に開始する際、全てのノズルに吐出させる容易性、即ち、全てのノズルが作動状態になる前に要求される"吐き出し"(spitting)量、を意味する。"液滴排出"(drop ejection)とは、その特性が、(1)時間、(2)吐出量、および(3)周波数で変化しない、直進する滴下(straight drops)の度合いを意味する。"デキャップ"(decap)は、５、10、15、あるいは20秒までの非吐出期間の後に、全ノズルを一貫して吐出させるペンの能力を意味する。
【００１３】
前出の調合物あるいはその他の調合物の何れであっても、ラテックスポリマーを利用するインクジェットインクの印刷適性を改善する必要が存在する。
【００１４】
本発明により、ラテックスポリマーを含有するインクの始動、液滴排出、デキャップ及び10kHzを超える高周波数の吐出を助ける溶媒システムが見出された。２つの溶媒、3-ヘキシン-2,5-ジオールと1,2-オクタンジオールは、互いに関連して機能する。組合されたこれら２つの溶媒は、ラテックスポリマー含有インクジェットインクの印刷適性を改善する。
【００１５】
【発明の好ましい実施形態】
"コア／セル"(core/shell)ポリマーとも呼ばれる、ラテックスポリマーは、親水性及び疎水性の両部分を有するポリマーである。このポリマーは、主として、顔料ベースのインクに使用して、インクの耐汚れ堅牢性を改善するものである。
【００１６】
１つ又はより多くのラテックスポリマーを含有するインクの印刷適性は、本発明によれば、インクのビヒクルに次の２つの共溶媒、即ち、3-ヘキシン-2,5-ジオール及び1,2-オクタンジオールを含有させることにより改善される。組合されたこれら２つの溶媒は、ラテックスポリマー含有インクジェットインクの印刷適性を改善するものである。
【００１７】
第１の化合物（3-ヘキシン-2,5-ジオール）は、全インク組成物の約１〜８重量％の範囲で存在し、一方、第２の化合物（1,2-オクタンジオール）は、全インク組成物の約0.01〜0.5重量％の範囲で存在する。好ましくは、第２の化合物は、より高い濃度ではフェザリングする(feather)傾向があるため、より低い範囲の濃度で用いる。
【００１８】
各化合物の濃度は、他とは独立であってよいが、第２の化合物に対する第１の化合物の比は、約100：１〜１：100、好ましくは、20：１であることが望ましい。
【００１９】
本発明のインクは、着色剤とビヒクルとを含む。特に、本発明のインクは、約５〜50重量％、好ましくは、約10〜25重量％の水混和性有機共溶媒と、約0.05〜10重量％、好ましくは、約0.5〜10重量％の着色剤と、約0.005〜50重量％、好ましくは、約0.1〜10重量％、より好ましくは、約0.5〜５重量％の耐久性コア／セルポリマーと、約0.005〜50重量％、好ましくは、約0.1〜10重量％、より好ましくは、約0.5〜５重量％のプライマーコア／セルポリマーと、水とを含む。以下に説明するように、インクに対するその他の成分及び添加剤を存在させてもよい。
【００２０】
本発明のブラックインクは、顔料とビヒクルとを含む。特に、本発明のブラックインクは、上で論じた共溶媒に加えて、約５〜50重量％、好ましくは、約10〜25重量％の水混和性有機共溶媒と、約0.05〜10重量％、好ましくは、約0.5〜10重量％の顔料と、約0.005〜50重量％、好ましくは、約0.1〜10重量％、より好ましくは、約0.5〜５重量％の耐久性ラテックスポリマーと、約0.005〜50重量％、好ましくは、約0.1〜10重量％、より好ましくは、約0.5〜５重量％のプライマーラテックスポリマーと、水とを含む。以下に説明するように、インクに対するその他の成分及び添加剤を存在させてもよい。
１．  自己分散性顔料
１つの実施態様において、インクに使用される着色剤は自己分散性顔料である。本発明の実施における使用に適する前述の顔料は、インクジェット印刷用として知られる全ての化学的に修飾された水−分散型の顔料を包含する。これらの化学的修飾は、全ての有機顔料を包含する顔料前駆体に水−分散性を付与する。
【００２１】
自己分散性又は水溶性のためには、本明細書に記載の顔料を、少なくとも１つの芳香基又はC1-C12アルキル基と、少なくとも１つのイオン基又はイオン化可能(ionizable)基とから成る、１つ又はより多くの有機基の付加によって修飾される。イオン化可能基は、水性媒体において自己のイオン基を形成する基である。イオン基は、アニオンでもカチオンであってもよい。芳香基は、さらに置換されるか又は置換されなくてもよい。例としては、フェニル又はナフチル基があり、イオン基は、スルホン酸、スルフィン酸、ホスホン酸、カルボン酸、アンモニウム、第四級アンモニウム、又はホスホニウムの基である。
【００２２】
選択されるプロセスに基づいて、顔料は、特性として、アニオンあるいはカチオンのいずれでもあり得る。市販品としては、アニオン発色団は、通常、ナトリウム又はカルシウムのカチオンと結合され、カチオン発色団は、通常、塩化物又は硫酸塩のアニオンと結合される。
【００２３】
修飾のために、１つの好ましい方法は、少なくとも１つの酸性官能基含有のアリールジアゾニウム塩によるカーボンブラック顔料の処理である。アリールジアゾニウム塩の例としては、スルフィン酸、4-アミノ安息香酸、4-アミノサリチル酸、7-アミノ-4-ヒドロキシ-2-ナフチレンスルホン酸、アミノフェニルホウ素酸、アミノフェニルホスホン酸及びメタニル酸から作製されたものが含まれる。
【００２４】
アンモニウム、第四級アンモニウムの基、第四級ホスホニウムの基、及びプロトン化アミン基は、上述したものと同じ有機基に付着させることのできるカチオン基の諸例を代表するものである。
【００２５】
修飾されたカーボンブラック顔料並びに官能基化した基を付着させる方法の論議については、米国特許第5,707,432号、第5,630,868号、第5,571,311号、及び第5,554,739号が引用される。
【００２６】
以下の水不溶性顔料は、発明の実施に有用である。しかし、このリストは発明を限定しようとするものではない。次の顔料は、Cabotから入手可能である：Monarch&reg; 1400、Monarch&reg; 1300、Monarch&reg; 1100、Monarch&reg; 1000、Monarch&reg; 900、Monarch&reg; 880、 Monarch&reg; 800、及びMonarch&reg; 700。次の顔料は、Ciba-Geigyから入手可能である：Igralite&reg; Rubine 4BL。次の顔料は、Columbianから入手可能である：Raven 7000、Raven 5750、Raven 5250、Raven 5000、及びRaven 3500。次の顔料はDegussaから入手可能である：Color Black FW 200、Color Black FW 2、Color Black FW 2V、Color Black FW 1、Color Black FW 18、Color Black S 160、Color Black S 170、Special Black 6、Special Black 5、Special Black 4A、Special Black 4、Printex U、Printex V、Printex 140U、及びPrintex 140V。次の顔料は、DuPontから入手可能である：Tipure&reg; R-101。次の顔料は、Hoechstから入手可能である：Permanent Rubine F6B。次の顔料は、Sun Chemicalから入手可能である：LHD9303 Black。
【００２７】
自己分散性顔料も、Cab-O-Jet&reg; 200及びCab-O-Jet&reg; 300としてCabotから市販されている。
【００２８】
本発明における他の実施態様においては、ブラック顔料は、インク組成物中で分散剤の助けにより分散される。このようなブラック顔料は、アニオン官能基を有する分散剤、例えば、S. C. Johnson Polymerから市販のJoncrylポリマー等で分散される任意のブラック顔料を包含する。勿論、アニイオン電荷を呈するその他の任意の分散剤も本発明の実施に当って使用することができる。ブラック顔料とアニオン分散剤についてのより完全な論議に関しては、米国特許第5,181,045号及び第5,785,743号を参照されたい。
２．  ラテックスポリマー
耐汚れ堅牢性を得るのにラテックスポリマーを利用するインクジェットインクが近年開発された。このようなラテックスポリマーの例は、例えば、米国特許出願第09/120,270号及び米国特許出願第09/120,046号（いずれも1998年７月21日出願）に開示されている。
【００２９】
本発明の実施に用いられる前述のラテックスポリマーには二種類ある。第１の種類は、"耐久性コア／セル"(durable core/shell)ポリマーと呼ばれるもので、下記式で与えらる：
【００３０】
【化３】
[(A)m(B)n(C)p(D)q(E)r]x              (I)
式中、A、B、C、D、及びEは、次のような官能基を表す：
A = 改善された耐久性を有する塗膜形成特性(film-forming properties)に寄与する少なくとも１つの疎水性成分であり、この成分は固体状態へと単一重合(homopolymerized)される時、−150℃及び＋25℃間の範囲のガラス転移温度(Ｔg)を有する部分(moieties)から選択され；
B = 前記ポリマー(I)の疎水性成分のＴgを調節するのに用いられる少なくとも１つの疎水性溶媒バリヤーの部分であり、これは固体状態へと単一重合される時、＋25℃を超える(Ｔg)を有し；
C = 広範囲にわたる種類の水溶性モノマーから選択される少なくとも１つの親水性成分であり（任意）；
D = 少なくとも１つのUV吸収体であり（任意）；
E = 少なくとも１つの高極性(highly polar)官能基を有する少なくとも１つの部分であって（任意）；
ｍ＝５〜95重量％；
ｎ＝５〜95重量％；
ｐ＝０〜60重量％；
ｑ＝０〜50重量％；
ｒ＝０〜40重量％；
ｍ＋ｎ＋ｐ＋ｑ＋ｒ＝100重量％；且つ
ｘ＝１〜100,000、である。
【００３１】
好ましくは、ポリマー（群）(I)の最終的なＴgは、約−25℃〜＋110℃の範囲内であり、好ましくは、約−15℃〜＋90℃の範囲内であり、最も好ましくは、約−10℃〜＋75℃の範囲内である。
【００３２】
ポリマー(I)の分子量（重量平均）は、約1,000と2,000,000の間、好ましくは、約5,000と500,000の間であり、そして最も好ましくは、約10,000と70,000の間である。
【００３３】
C部分か又はE部分の何れかが、親水性部分もしくは高極性部分の何れかを有するポリマーを生成するために、ポリマー中に存在しなければならない。あるいは、C又はE、又は両方の部分の存在又は不存在の何れかに於いて、ポリマー(I)と共に１つ又はより多くの界面活性剤を用いてもよい。界面活性剤（群）は、アニオン性、カチオン性、非イオン性、又は両性イオン性であってよい。
【００３４】
第２の種類のラテックスポリマーは、"プライマーコア／セル"(primer core/shell)ポリマーと呼ばれるもので、これも親水性部分と疎水性部分を有し、且つ下式(II)で与えられる次の一般的構造を有するものである。
【００３５】
【化４】
[(A)m(B)n(C)p(E)r]y          (II)
式中、A、B、C、及びEは、上述のような部分(moieties)であり、式(II)のｍ、ｎ、ｐ及びｒは、次の通りである：
ｍ=０〜90重量％、好ましくは、10〜60重量％、より好ましくは、15〜50重量％；
ｎ=０〜90重量％、好ましくは、10〜60重量％、より好ましくは、15〜50重量％；
ｐ=０〜90重量％、好ましくは、10〜60重量％、より好ましくは、15〜50重量％；
ｒ=0.01〜100重量％、好ましくは、0.01〜60重量％、より好ましくは、１〜40重量％であり；
ｍ＋ｎ＋ｐ＋ｒ＝100重量％であって；かつ
ｙ=１〜100,000、好ましくは、10〜10,000、そして、より好ましくは、100〜1,000、で表され、好ましくは、ｍあるいはｎが０（ゼロ）でない。
【００３６】
プライマーコア／セルポリマーのＴgは、約−100℃〜＋100℃、好ましくは、約−25℃〜＋25℃、そしてより好ましくは、約0〜＋25℃の範囲内である。
【００３７】
ポリマー(II)の分子量（重量平均）は、約100〜2,000,000、好ましくは、約1,000〜500,000、そして最も好ましくは、約5,000〜300,000の間である。
【００３８】
耐久性及びプライマーコア／セルポリマーは、顔料着色剤と共に用いられ、それらを水性ベースのインク中に分散させる。
３．  ビヒクル
ビヒクルは、１つ又はより多くの共溶媒と水とを含む。共溶媒は、インクジェット印刷に通常採用される１つ又はより多くの有機性水混和性溶媒を包含する。本発明の実施に使用される共溶媒の種類としては、これらに限定するものではないが、脂肪族アルコール、芳香族アルコール、ジオール、グリコールエーテル、ポリ（グリコール）エーテル、カプロラクタム、ホルムアミド、アセトアミド、及び長鎖アルコールを包含する。本発明の実施に用いられる化合物の例としては、これらに限定するものではないが、炭素数が30又はそれより少ない第一級脂肪族アルコール、炭素数が30又はそれより少ない第一級芳香族アルコール、炭素数が30又はそれより少ない第二級脂肪族アルコール、炭素数が30又はそれより少ない第二級芳香族アルコール、炭素数が30又はそれより少ない1,2-アルコール、炭素数が30又はそれより少ない1,3-アルコール、炭素数が30又はそれより少ない1,ω-アルコール、エチレングリコールアルキルエーテル、プロピレングリコールアルキルエーテル、ポリ（エチレングリコール）アルキルエーテル、ポリ（エチレングリコール）アルキルエーテルのより高分子の同族体、ポリ（プロピレングリコール）アルキルエーテル、ポリ（プロピレングリコール）アルキルエーテルのより高分子の同族体、N-アルキルカプロラクタム、非置換カプロラクタム、置換ホルムアミド、非置換ホルムアミド、置換アセトアミド、及び非置換アセトアミドがある。本発明の実施において好ましく用いられる共溶媒の具体例としては、これらに限定するものではないが、N-メチルピロリドン、1,5-ペンタンジオール、2-ピロリドン、ジエチレングリコール、1,3,5-(2-メチル)-ペンタントリオール、テトラエチレンスルホン、3-メトキシ-3-メチルブタノール、グリセロール、及び1,2-アルキルジオールがある。
【００３９】
インクのバランスは水、及び特定の用途のためにインクの諸特性を最適化するのに用いられる、インクジェットインクに通常添加されるその他の添加剤である。例えば、熟練した当業者に周知のように、殺生物剤をインク組成物に使用して微生物の成長を阻害することができ、EDTAのような金属イオン封鎖剤を含有させて重金属不純物の有害な影響を排除することができ、さらに緩衝液を使用してインクのpHを調整することもできる。粘度調整剤及び他のアクリル又は非アクリル系ポリマーなどのその他の既知添加剤を添加して、インク組成物の種々の特性を所望の通りに改善することもできる。全ての成分の純度は、インクジェット用インクとして通常の市販品の製造に用いられるものである。
【００４０】
顔料をベースとした染料のpHは、水酸化カリウム、水酸化ナトリウム、炭酸ナトリウム、又はトリエタノールアミンで、やや塩基性の値、例えば、約8.5に調整することができる。
【００４１】
【実施例】
実施例１
ブラックインクは、下記成分で調合された：
６重量％        2-ピロリドン
７重量％        3-ヘキシン-2,5-ジオール
0.3重量％       1,2-オクタンジオール
3.80重量％      LEG-1（Liponicsから入手可能な、リポニック・エチレングリコール）
３重量％        （アクリル酸ヘキシル）40（メタクリル酸メチル）40（メチルポリエチレングリコール(ｍｗ＝2000)メタクリル酸塩）20から成る、耐久性ラテックスポリマーQX25A
１重量％        （メタクリル酸メチル）32（アクリル酸ヘキシル）46（メチルポリエチレングリコール（ｍｗ＝350)メタクリル酸塩）12（アクリル酸）10から成る、プライマーラテックスポリマーQX26B
３重量％        顔料（p-アミノ安息香酸(PABA)及びアミノドデカン酸(ADDA)で処理されたMonarch 700）
バランス        水
インクのpHは、水酸化カリウムを使って8.5に調整した。
比較例１
3-ヘキシン-2,5-ジオールと1,2-オクタンジオールを省いたことを除き、実施例１のブラックインクを処方した。
実施例１1と比較例１間の結果
両方のブラックインクを普通紙上に印刷した。次いで、印刷適性（始動、液滴排出、及びデキャップ）に関する試験を実行した。10kHzを超える高周波数の吐出は、液滴排出試験の一部である。
【００４２】
始動試験の目的は、ペンに充填されて初めて吐出されるときにインクがどのように作用するかを測定することである。試験手順は、診断用ファイルを多数のページに対し印刷し、その後、各ページに存在するノズル数を計数することを包含する。各ページに存在するノズル数が大きい程、始動に於いてインクがより良好であることを示す。
【００４３】
液滴排出試験の目的は、(1)異なる周波数で、及び(2)異なる時間における同一周波数での液滴の定常性を測定することである。試験手順は、液滴排出を測定するための様々な特許ツールの使用を含む。
【００４４】
デキャップ試験の目的は、吐出させずにカートリッジ上で回転(slewing)させた後、ペンがどのように動作するかを測定することである。同試験によって、回転中にペンが吐出しない間、ノズル中で乾燥するインクの性向が測定される。試験手順は、５、10、15、及び20秒の間隔で吐出させる、診断用ファイルを印刷するステップを含む。各時間間隔において存在するノズル数を計数する。時間間隔が大きく且つ各ページに存在するノズル数が大きい程、インクがより良好であることを示す。通常、診断を２回実行する。１回目の診断は、最初の全ノズル吐出であり、２回目の診断は、２番目の全ノズル吐出である。
【００４５】
実施例１のインクは、比較例１のインクに較べて印刷特性が優れていることが観察された。周波数走査(frequency scan)は、両インクともノズルが劣化することなく高い周波数で印刷したことを示した。実施例１のインクは、良好な短期間デキャップを示した。特に、実施例１のインクに関する短期間デキャップは、15〜20秒（全診断回復）であったが、比較例１のインクについての短期間デキャップは、5秒であった（第２の診断回復せず）。実施例１のインクに関する長期間デキャップは、テープ無しで（即ち、空気に曝して）１日間寝かせた後回復し、且つ介入(intervention)の必要はなかったが、比較例１のインクについての長期間デキャップは、回復しなかった。
【００４６】
【発明の効果】
２つの共溶媒、即ち、3-ヘキシン-2,5-ジオール及び1,2-オクタンジオールは、インクの印刷適性を改善するため、ラテックスポリマー含有のインクジェットインクへの使用が期待される。
【００４７】
以上、印刷適性改善のために、２つの特定の共溶媒が添加された、１つ又はより多くのラテックスポリマー含有のインクジェットインク組成物が開示された。自明な変更並びに修正を実行することができ、且つかかる変更並びに修正の全ては、本発明の請求の範囲内に帰属するものと考えられるということは、当業者には明らかであろう。
【００４８】
以下に本発明の実施の態様を要約して示す。
１．  改善されたインクジェット印刷用インクジェットインクであって、前記インクジェットインクが少なくとも１つのラテックスポリマーを含んでおり、さらに、3-ヘキシン-2,5-ジオールと1,2-オクタンジオールとを含有する、インクジェットインク。
２．  少なくとも１つの着色剤とビヒクルを追加して含み、前記少なくとも１つの着色剤が少なくとも１つの顔料を含有し、且つ前記ビヒクルが少なくとも１つの有機水混和性溶媒と水とを含有する、上記１に記載のインクジェットインク。
３．  前記インクの１つ又はより多くの特性を変更するための、少なくとも１つの添加剤を追加して含有する、上記２に記載のインクジェットインク。
４．  前記ラテックスポリマーが、下記式：
【００４９】
【化５】
(a)        [(A)m(B)n(C)p(D)q(E)r]x              (I)
式中、A、B、C、D、及びEは、次のような官能基を表す：
A = 改善された耐久性を有する塗膜形成特性(film-forming properties)に寄与する少なくとも１つの疎水性成分であり、この成分は固体状態へと単一重合(homopolymerized)される時、−150℃及び＋25℃間の範囲のガラス転移温度(Ｔg)を有する部分(moieties)から選択され；
B = 前記ポリマー(I)の疎水性成分のＴgを調節するのに用いられる少なくとも１つの疎水性溶媒バリヤーの部分であり、これは固体状態へと単一重合される時、＋25℃を超える(Ｔg)を有し；
C = 広範囲にわたる種類の水溶性モノマーから選択される少なくとも１つの親水性成分であり（任意）；
D = 少なくとも１つのUV吸収体であり（任意）；
E = 少なくとも１つの高極性(highly polar)官能基を有する少なくとも１つの部分であって（任意）；
ｍ＝５〜95重量％；
ｎ＝５〜95重量％；
ｐ＝０〜60重量％；
ｑ＝０〜50重量％；
ｒ＝０〜40重量％；
ｍ＋ｎ＋ｐ＋ｑ＋ｒ＝100重量％であって；且つ
ｘ＝１〜100,000；及び
【００５０】
【化６】
(b)        [(A)m(B)n(C)p(E)r]y          (II)
式中、A、B、C、及びEは、上述のような部分(moieties)であり、式(II)のｍ、ｎ、ｐ及びｒは、次の通りである：
ｍ=０〜90重量％；
ｎ=０〜90重量％；
ｐ=０〜90重量％；
ｒ=0.01〜100重量；
ｍ＋ｎ＋ｐ＋ｒ＝100重量％であって；かつ
ｙ=１〜100,000、からなる群から選択されたラテックスポリマーを少なくとも１つ含有する、上記１に記載のインクジェットインク。
５．  前記3-ヘキシン-2,5-ジオールが約１から８重量％の範囲で存在し且つ前記1,2-オクタンジオールが約0.01から0.5重量％の範囲で存在する、上記１に記載のインクジェットインク。
６．  上記１に記載のインクジェットインクの印刷適性を改善する方法であって、前記方法が前記インクに3-ヘキシン-2,5-ジオールと1,2-オクタンジオールとを添加することを含む方法。